(57)【要約】【課題】従来のポリオキサミド樹脂と比較して、融点Ｔｍから見積もられる耐熱性、温度差（Ｔｍ−Ｔｃ）から見積もられる溶融成形性、ガラス転移温度（Ｔｇ）から見積もられる高温での寸法安定性、低吸水性及びエタノールバリア性のいずれをも十分に確保することができるポリアミド樹脂を提供する。【解決手段】ジカルボン酸由来の単位とジアミン由来の単位を含むポリアミド樹脂であって、前記ジカルボン酸が、蓚酸化合物（化合物Ａ）を含み、  前記ジアミンが、下記式（１）の構造を持つジアミン（化合物Ｂ）を含むポリアミド樹脂。2015007223.tif 000006【選択図】なし【特許請求の範囲】
【請求項１】
ジカルボン酸由来の単位とジアミン由来の単位を含むポリアミド樹脂であって、
前記ジカルボン酸が、蓚酸化合物Ａを含み、
前記ジアミンが、下記式（１）の構造を持つジアミンＢを含むポリアミド樹脂。
【化１】
2015007223.tif 000005
【請求項２】
更に、前記ジアミンＢ以外のジアミンＣを含む請求項１に記載のポリアミド樹脂。
【請求項３】
前記ジアミンＢが、１，３−ビスアミノメチルシクロヘキサンである請求項１又は２に記載のポリアミド樹脂。
【請求項４】
前記ジアミンＢの由来の単位をジアミン由来の全単位に対して、５０モル％以上含む請求項１〜３のいずれか１項に記載のポリアミド樹脂。
【請求項５】
ガラス転移温度が１０４℃以上である請求項１〜４のいずれか１項に記載のポリアミド樹脂。
【請求項６】
融点と結晶化温度との温度差が３４℃以上である請求項１〜５のいずれか１項に記載のポリアミド樹脂。
【請求項７】
前記ジアミンＢと前記ジアミンＣとのモル比が、１００：０〜６０：４０である請求項２に記載のポリアミド樹脂。
【請求項８】
前記ジアミンＢと前記ジアミンＣのモル比が、９０：１０〜６０：４０である請求項７に記載のポリアミド樹脂。
【発明の詳細な説明】
【技術分野】
【０００１】
本発明は、新規なポリアミド樹脂に関する。
【背景技術】
【０００２】
ナイロン６、ナイロン６６などに代表される結晶性ポリアミドは、その優れた特性と溶融成形の容易さから、衣料用、産業資材用繊維、あるいは汎用のエンジニアリングプラスチックとして広く用いられている。もちろん、自動車のエンジン周り等の高温下にさらされやすい部品にも用いられている。
【先行技術文献】
【特許文献】
【０００３】
【特許文献１】ＷＯ２００８／０７２７５４号公報
【特許文献２】ＷＯ２００８／１２３５３４号公報
【特許文献３】ＷＯ２０１１／１３６２６３号公報
【発明の開示】
【発明が解決しようとする課題】
【０００４】
結晶性ポリアミドが、自動車のエンジン周り等の高温下にさらされやすい部品等に用いられる場合、高温での寸法安定性がより求められている。
【０００５】
本発明が解決しようとする課題は、固体粘弾性測定のＥ”のピーク（ガラス転移温度Ｔｇ）から見積もられる高温での寸法安定性に優れるポリアミド樹脂を提供することにある。
また、二酸化炭素排出量の抑制の観点から、バイオ燃料が近年用いられてきており、それに含まれるエタノールを外気に逃がさないようにする為に、エタノールバリア性に優れるポリアミド樹脂を提供することがより好ましい。
【課題を解決するための手段】
【０００６】
本発明は、ジカルボン酸由来の単位とジアミン由来の単位を含むポリアミド樹脂であって、
前記ジカルボン酸が、蓚酸化合物Ａ（以下、「化合物Ａ」とも言う。）を含み、
前記ジアミンが、下記式（１）の構造を持つジアミンＢ（以下、「化合物Ｂ」とも言う。）を含むポリアミド樹脂である。
【０００７】
【化１】
2015007223.tif 000002
【発明の効果】
【０００８】
本発明によれば、（イ）融点Ｔｍから見積もられる耐熱性に優れ、（ロ）温度差（Ｔｍ−Ｔｃ）とも言う）から見積もられる溶融成形性に優れ、（ハ）ガラス転移温度（Ｔｇ）から見積もられる高温での寸法安定性、（ニ）低吸水性、及び（ホ）エタノールバリア性に優れるポリアミド樹脂を提供することができる。
【発明を実施するための形態】
【０００９】
本発明のポリアミド樹脂は、
ジカルボン酸由来の単位とジアミン由来の単位を含むポリアミド樹脂であって、
前記ジカルボン酸が、蓚酸化合物Ａ（化合物Ａ）を含み、
前記ジアミンが、上記式（１）の構造を持つジアミンＢ（化合物Ｂ）を含むポリアミド樹脂であり、
好ましくは、更に、前記化合物Ｂ以外のジアミン（以下、「化合物Ｃ」とも言う。）を含むポリアミド樹脂であり、
好ましくは前記化合物Ｂが、１，３−ビスアミノメチルシクロヘキサンであるポリアミド樹脂であり、
好ましくは前記化合物Ｂの由来の単位をジアミン由来の全単位に対して、５０モル％以上含むポリアミド樹脂であり、
好ましくはガラス転移温度が１０４℃以上であるポリアミド樹脂であり、
好ましくは融点と結晶化温度との温度差が３４℃以上であるポリアミド樹脂であり
好ましくは前記化合物Ｂと前記化合物Ｃのモル比が、１００：０〜６０：４０であるポリアミド樹脂であり、
好ましくは前記化合物Ｂと前記化合物Ｃのモル比が、９０：１０〜６０：４０であるポリアミド樹脂である。
【００１０】
以下に、本発明のポリアミド樹脂の詳細について説明する。
【００１１】
（１）化合物Ａ、Ｂ及びＣ
本発明のポリアミド樹脂の原料に用いる化合物Ａは、蓚酸由来の単位をポリアミド樹脂に提供する化合物であり、蓚酸及び／又は蓚酸ジエステル等の蓚酸に由来した化合物である。化合物Ａはアミノ基との反応性を有するものであればよい。重合温度を高くして、ポリアミドを製造する場合、蓚酸そのものを原料として使用すると、蓚酸が熱分解することもあることから、重合温度を高くして製造する場合の化合物Ａは、蓚酸に由来した化合物が好ましい。
【００１２】
蓚酸に由来した化合物としては、重縮合反応における副反応を抑制する観点から、蓚酸ジエステルが好ましい。蓚酸ジエステルとしては、脂肪族１価アルコールの蓚酸ジエステル、脂環式アルコールの蓚酸ジエステル、及び芳香族アルコールの蓚酸ジエステルが挙げられる。
【００１３】
脂肪族１価アルコールの蓚酸ジエステルとしては、蓚酸ジメチル、蓚酸ジエチル、蓚酸ジｎ−（又はｉ−）プロピル、蓚酸ジｎ−（又はｉ−、又はｔ−）ブチルが挙げられ、アルコール残基の炭素原子数が３を超える脂肪族１価アルコールの蓚酸ジエステルが好ましく、蓚酸ジｎ−ブチル、蓚酸ジｉ−ブチル及び／又は蓚酸ジｔ−ブチルがより好ましく、蓚酸ジｎ−ブチルが更に好ましい。なお、蓚酸ジエステルにおける２個のアルコール残基は同一でもよく、あるいは異なっていてもよい。
脂環式アルコールの蓚酸ジエステルとしては、蓚酸ジシクロヘキシル等が挙げられる。
芳香族アルコールの蓚酸ジエステルとしては、蓚酸ジフェニル等が挙げられる。
蓚酸ジエステルとしては、炭素原子数が３を超える脂肪族１価アルコールの蓚酸ジエステル、脂環式アルコールの蓚酸ジエステル及び芳香族アルコールの蓚酸ジエステルよりなる群から選択される少なくとも１種が好ましく、蓚酸ジｎ−ブチル、蓚酸ジｉ−ブチル及び／又は蓚酸ジｔ−ブチルがより好ましく、蓚酸ジｎ−ブチルがさらに好ましい。
【００１４】
これらの化合物Ａは、単独で、あるいは２種以上で、ポリアミド樹脂の製造時に添加することができる。
【００１５】
化合物Ａ以外の原料としては、化合物Ａ以外のジカルボン酸、ジアミン、ラクタム、アミノカルボン酸等が挙げられる。
蓚酸化合物以外のジカルボン酸としては、脂肪族ジカルボン酸、脂環式ジカルボン、芳香族ジカルボン酸およびそれに由来した化合物が挙げられる。
脂肪族ジカルボン酸としては、マロン酸、ジメチルマロン酸、コハク酸、グルタル酸、アジピン酸、２−メチルアジピン酸、トリメチルアジピン酸、ピメリン酸、２，２−ジメチルグルタル酸、３，３−ジエチルコハク酸、アゼライン酸、セバシン酸、スベリン酸が挙げられる。
脂環式ジカルボン酸としては、１，３−シクロペンタンジカルボン酸、１，４−シクロヘキサンジカルボン酸が挙げられる。
芳香族ジカルボン酸としては、テレフタル酸、イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジ安息香酸、４，４’−オキシジ安息香酸、ジフェニルメタン−４，４’−ジカルボン酸、ジフェニルスルホン−４，４’−ジカルボン酸、４，４’−ビフェニルジカルボン酸が挙げられる。
これらの化合物Ａ以外のジカルボン酸は、単独で、あるいは２種以上で、ポリアミド樹脂の製造時に添加することができる。
さらに、トリメリット酸、トリメシン酸、ピロメリット酸などの多価カルボン酸を化合物Ａ以外のジカルボン酸の有無に関わらず、溶融成形が可能な範囲内で用いることもできる。
【００１６】
化合物Ａは、ポリアミド樹脂に用いる全ジカルボン酸中、得られるポリマーの吸水性の観点から、好ましくは、５０モル％以上であり、より好ましくは８０モル％以上であり、さらに好ましくは９０モル％以上、さらに好ましくは９５モル％以上、さらに好ましくは９９モル％以上である。化合物Ａの割合が多いと吸水性が低くなる傾向にある。
【００１７】
また、化合物Ａは、ポリアミド樹脂に用いる全原料中、得られるポリマーの吸水性の観点から、好ましくは、１０モル％以上であり、より好ましくは３０モル％以上であり、さらに好ましくは４９モル％以上である。
【００１８】
ジアミン成分としては、上記式（１）の構造を持つジアミン（化合物Ｂ）を用いる。式（１）中のＲ１及びＲ２は、例えば二価の単結合であるか、又は炭素数１〜３の炭化水素鎖であることが好ましく、炭素数１〜２の炭化水素鎖であることが更に好ましい。Ｒ１及びＲ２における炭化水素鎖の炭素数は同じでもよく、あるいは異なっていてもよい。高分子量化及び高融点化の観点から、式（１）中のＲ１及びＲ２がいずれもメチレン基であるビスアミノメチルシクロヘキサンが好ましい。ビスアミノメチルシクロヘキサンの中では１，３−ビスアミノメチルシクロヘキサン、１，４−ビスアミノメチルシクロヘキサンが更に好ましく、１，３−ビスアミノメチルシクロヘキサンが一層好ましい。
【００１９】
本発明のポリアミド樹脂は、化合物Ｂ以外のジアミン（化合物Ｃ）をジアミン成分として含んでもよい。化合物Ｃのジアミンとしては、たとえば、エチレンジアミン、プロピレンジアミン、１，４−ブタンジアミン、１，６−ヘキサメチレンジアミン、１，８−オクタンジアミン、１，９−ノナンジアミン、２−メチル−１，８−オクタンジアミン、１，１０−デカンジアミン、１，１２−ドデカンジアミン、３−メチル−１，５−ペンタンジアミン、２，２，４−トリメチル−１，６−ヘキサンジアミン、２，４，４−トリメチル−１，６−ヘキサンジアミン、５−メチル−１，９−ノナンジアミン等の脂肪族ジアミン、シクロヘキサンジアミン、メチルシクロヘキサンジアミン、イソホロンジアミン等の脂環式ジアミン、ｐ−フェニレンジアミン、ｍ−フェニレンジアミン、ｐ−キシレンジアミン、ｍ−キシレンジアミン、４，４’−ジアミノジフェニルメタン、４，４’−ジアミノジフェニルスルホン、４，４’−ジアミノジフェニルエーテル等の芳香族ジアミン等が挙げられ、これらを単独で、あるいは二種以上で、製造時に添加することができる。化合物Ｃのジアミンとしては、脂肪族ジアミンが好ましく、炭素数４〜１２の直鎖又は分岐鎖の脂肪族ジアミンがより好ましい。
【００２０】
これらの中でも、ポリアミド樹脂の高分子量化、及び、原料の供給安定性の観点から、１，６−ヘキサメチレンジアミン、１，９−ノナンジアミン及び２−メチル−１，８−オクタンジアミン、１，１０−デカンジアミンからなる群より選ばれる少なくとも１種が好ましく、得られるポリマーの融点、吸水性、エタノールバリア性のバランスのから、１，６−ヘキサメチレンジアミンがより好ましい。
【００２１】
先に述べたラクタムとしては、ε−カプロラクタム、ω−エナントラクタム、ω−ラウロラクタム、α−ピロリドン、α−ピペリドン等が挙げられる。これらは１種又は２種以上を用いることができる。これらの中でも、ε−カプロラクタム及び／又はω−ラウロラクタムが好ましい。
【００２２】
アミノカルボン酸としては、６−アミノカプロン酸、７−アミノヘプタン酸、９−アミノノナン酸、１１−アミノウンドデカン酸、１２−アミノドデカン酸等が挙げられる。これらは１種又は２種以上を用いることができる。これらの中でも、６−アミノカプロン酸、１１−アミノウンドデカン酸及び／又は１２−アミノドデカン酸が好ましい。
【００２３】
本発明に用いられるポリアミド樹脂は、ポリアミドを製造する方法として知られている任意の方法を用いて製造することができる。高分子量化及び生産性の観点からは、好ましくは、原料をバッチ式又は連続式で重縮合反応させることにより製造する。より好ましくは、原料を前重縮合工程と後重縮合工程とからなる二段重合法又はＷＯ２００８−０７２７５４公報記載の加圧重合法によって製造する。
【００２４】
溶融成形性に優れ、かつ耐熱性、高温での寸法安定性、低吸水性、エタノールバリア性に優れるポリアミドを得るために、化合物Ｂと化合物Ｃのモル比は、モル％比で、化合物Ｂ：化合物Ｃで表して、１００：０〜５０：５０であることが好ましく、９７：３〜５０：５０であることがより好ましく、９５：５〜５５：４５であることが更に好ましく、９０：１０〜５５：４５であることが更に好ましく、８５：１５〜６０：４０であることが更に好ましい。なお、以下、化合物Ｂと化合物Ｃとのモル比は、ポリアミド樹脂中の化合物Ｂ由来の単位と化合物Ｃ由来の単位のモル比も意味する。
【００２５】
（２）ポリアミド樹脂の熱特性と低吸水性
本発明のポリアミド樹脂は、更に、化合物Ｂ及びＣの重縮合比率を変更することで、融点Ｔｍを、化合物Ａと、１，９−ノナンジアミン及び２−メチル−１，８−オクタンジアミンとを重縮合して得られるポリアミド樹脂（以下、比較ポリアミド樹脂１とも言う。）、及び化合物Ａと、ヘキサメチレンジアミン、１，９−ノナンジアミン及び２−メチル−１，８−オクタンジアミンとを重縮合して得られるポリアミド樹脂（以下、比較ポリアミド樹脂２ともいう）に比べて高くすることができる。また、本発明のポリアミド樹脂は、化合物Ｂ及びＣの重縮合比率を変更することで、融点Ｔｍを、化合物Ａと、１，６−ヘキサンジアミン及び２−メチル−１，５−ペンタンジアミンとを重縮合して得られるポリアミド樹脂（以下、比較ポリアミド樹脂３とも言う。）と同等かそれよりも高くすることができる。
【００２６】
本発明のポリアミド樹脂は、更に、化合物Ｂ及びＣの重縮合比率を変更することで、融点Ｔｍと結晶化温度Ｔｃとの温度差である（Ｔｍ−Ｔｃ）を、比較ポリアミド樹脂１、２および３に比べて大きくすることができる。また、ガラス転移温度（Ｔｇ）を、比較ポリアミド樹脂１、２および３に比べて高くすることができる。更に、飽和吸水率を、比較ポリアミド樹脂１及び２に比べて大きくすることができ、比較ポリアミド樹脂３に比べて小さくすることができる。更に、エタノール透過係数を、比較ポリアミド樹脂１から３に比べて小さくすることができる。
【００２７】
すなわち、本発明のポリアミド樹脂は、従来のポリオキサミド樹脂と比較して、（イ）融点Ｔｍから見積もられる耐熱性、（ロ）融点Ｔｍと結晶化温度Ｔｃとの温度差（Ｔｍ−Ｔｃ）から見積もられる溶融成形性、（ハ）ガラス転移温度（Ｔｇ）から見積もられる高温での寸法安定性、（ニ）低吸水性、及び（ホ）エタノールバリア性のいずれをも十分に確保することができる。
【００２８】
本発明のポリアミド樹脂では、耐熱性、溶融成形性、高温での寸法安定性、低吸水性、及びエタノールバリア性のいずれをも十分に確保する観点から、Ｔｍは、好ましくは２５０〜３１８℃、より好ましくは２６０〜３００℃である。Ｔｃは、好ましくは２１０〜２７１℃、より好ましくは２１５〜２６０℃である。温度差（Ｔｍ−Ｔｃ）は、好ましくは３４〜４７℃であり、より好ましくは３５〜４７℃である。Ｔｇは、好ましくは１２０〜１３８℃、より好ましくは１２２〜１３５℃である。飽和吸水率は、好ましくは１．７〜２．２である。エタノール透過係数は、好ましくは０．００１〜０．０２ｇ・ｍｍ・ｍ−２・ｄ−１・ａｔｍ−１、特に好ましくは０．００３〜０．０１８ｇ・ｍｍ・ｍ−２・ｄ−１・ａｔｍ−１である
【００２９】
融点Ｔｍ及び結晶化温度Ｔｃの測定方法の概略は先に述べたとおりであるところ、それらの詳細、並びにガラス転移温度Ｔｇ及び飽和吸水率及びエタノール透過係数の詳細な測定方法は、後述する実施例において説明する。
【００３０】
なお、Ｔｃは、固化速度を適度にして溶融成形性を確保する観点からも上記範囲が好適である。温度差（Ｔｍ−Ｔｃ）は、結晶化速度を適度の大きさに抑制して、成形品の物性を確保する観点からも上記範囲が好適である。
【００３１】
（３）ポリアミド樹脂の製造
本発明のポリアミド樹脂は、ポリアミドを製造する方法として知られている任意の方法を用いて製造することができるが、高分子量化及び生産性の観点から、好ましくは、ジアミン及び蓚酸ジエステルを、バッチ式又は連続式で重縮合反応させることにより得ることができる。
具体的には、以下の操作で示されるような、（ｉ）前重縮合工程、（ii）後重縮合工程の順で行うのがより好ましい。
【００３２】
（ｉ）前重縮合工程：まず反応器内を窒素置換した後、ジアミン（化合物Ｂ、又は化合物Ｂ及びＣ）並びに化合物Ａを混合する。混合する場合にジアミン及び化合物Ａが共に可溶な溶媒を用いても良い。ジアミン成分及び化合物Ａが共に可溶な溶媒としては、例えばトルエン、キシレン、トリクロロベンゼン、フェノール、トリフルオロエタノールなどを用いることができる。特にトルエンを好ましく用いることができる。例えば、ジアミンを溶解したトルエン溶液を５０℃に加熱した後、これに対して蓚酸ジエステルなどの蓚酸源成分を加える。
このとき、化合物Ａと上記ジアミンの仕込み比は、高分子量化の観点から、化合物Ａ／上記ジアミンで、０．８〜１．５（モル比）が好ましく、０．９１〜１．１（モル比）が、より好ましく、０．９９〜１．０１（モル比）がさらに好ましい。
【００３３】
このように仕込んだ反応器内を攪拌及び／又は窒素バブリングしながら、常圧下で昇温する。反応温度は、最終到達温度が８０〜１５０℃、特に１００〜１４０℃の範囲になるように制御するのが好ましい。最終到達温度での反応時間は好ましくは３時間〜６時間である。
【００３４】
（ii）後重縮合工程：更に高分子量化を図るために、前重縮合工程で生成した重合物を常圧下において反応器内で徐々に昇温する。昇温過程において前重縮合工程の最終到達温度、すなわち好ましくは８０〜１５０℃から、最終的に、好ましくは２６５℃以上３５０℃以下、より好ましくは２６５℃以上３４５℃以下、更に好ましくは２７０℃以上３４０℃以下、更に好ましくは２７０℃以上３３５℃以下の温度範囲にまで到達させる。昇温時間を含めて好ましくは１〜８時間、より好ましくは２〜６時間保持して反応を行うことが好ましい。更に後重合工程において、必要に応じて減圧下での重合を行うこともできる。減圧重合を行う場合の好ましい最終到達圧力は０．１ＭＰａ未満〜１３．３Ｐａである。
【００３５】
（４）ポリアミド樹脂におけるジカルボン酸として使用できる成分
本発明のポリアミド樹脂においては、本発明の効果を損なわない範囲で、化合物Ａ以外の他のジカルボン酸成分を使用することができる。
化合物Ａ（蓚酸）以外の他のジカルボン酸成分としては、例えば脂肪族ジカルボン酸、脂環式ジカルボン酸、芳香族ジカルボン酸などを単独で、あるいはこれらの任意の混合物を用い、重縮合反応時に添加することができる。
脂肪族ジカルボン酸としては、マロン酸、ジメチルマロン酸、コハク酸、グルタル酸、アジピン酸、２−メチルアジピン酸、トリメチルアジピン酸、ピメリン酸、２，２−ジメチルグルタル酸、３，３−ジエチルコハク酸、アゼライン酸、セバシン酸、スベリン酸などが挙げられる。
脂環式ジカルボン酸としては、１，３−シクロペンタンジカルボン酸、１，４−シクロヘキサンジカルボン酸などが挙げられる。
芳香族ジカルボン酸としては、テレフタル酸、イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジ安息香酸、４，４’−オキシジ安息香酸、ジフェニルメタン−４，４’−ジカルボン酸、ジフェニルスルホン−４，４’−ジカルボン酸、４，４’−ビフェニルジカルボン酸などが挙げられる。
上述した他のジカルボン酸成分に加えて、更に、トリメリット酸、トリメシン酸、ピロメリット酸などの多価カルボン酸を溶融成形が可能な範囲内で用いることもできる。
【００３６】
他のジカルボン酸成分を使用する場合、その割合は、化合物Ａ（蓚酸）に対して、２５モル％以下が好ましく、１５モル％以下が更に好ましく、１０モル％以下が一層好ましく、５モル％以下が更に一層好ましく、０モル％（すなわち、ジカルボン酸成分が化合物Ａだけからなること）が特に好ましい。なお、化合物Ａ（蓚酸）に対する他のジカルボン酸成分のモル比は、ポリアミド樹脂中の、化合物Ａ由来の単位と他のジカルボン酸成分由来の単位のモル比も意味する。
【００３７】
本発明のポリアミド樹脂においては、本発明の効果を損なわない範囲で、化合物Ｂ及びＣ以外の他のジアミン成分を使用することができる。
他のジアミン成分としては、脂肪族ジアミン、脂環式ジアミン、芳香族ジアミンなどを単独で、あるいはこれらの任意の混合物を用い、重縮合反応時に添加することができる。
脂肪族ジアミンとしては、エチレンジアミン、プロピレンジアミン、１，４−ブタンジアミン、１，５−ペンタンジアミン、２−メチル−１，８−オクタンジアミン、２−メチル−１，５−ペンタンジアミン、３−メチル−１，５−ペンタンジアミン、２，２，４−トリメチル−１，６−ヘキサンジアミン、２，４，４−トリメチル−１，６−ヘキサンジアミン、５−メチル−１，９−ノナンジアミンなどが挙げられる。
脂環式ジアミンとしては、シクロヘキサンジアミン、メチルシクロヘキサンジアミン、イソホロンジアミンなどが挙げられる。
芳香族ジアミンとしては、ｐ−フェニレンジアミン、ｍ−フェニレンジアミン、ｐ−キシレンジアミン、ｍ−キシレンジアミン、４，４’−ジアミノジフェニルメタン、４，４’−ジアミノジフェニルスルホン、４，４’−ジアミノジフェニルエーテルなどが挙げられる。
【００３８】
他のジアミン成分を使用する場合、その割合は、化合物Ｂ及びＣに対して好ましくは２５モル％以下であり、１５モル％以下が更に好ましく、１０モル％以下が一層好ましく、５モル％以下が更に一層好ましく、０モル％（すなわち、ジアミン成分が化合物Ｂ及びＣだけからなること）が特に好ましい。なお、化合物Ｂ及びＣに対する他のジアミン成分のモル比は、ポリアミド樹脂中の、化合物Ｂ及びＣ由来の単位と他のジアミン成分由来の単位のモル比も意味する。
【００３９】
本発明のポリアミド樹脂には、本発明の効果を損なわない範囲で、他のポリオキサミドや、芳香族ポリアミド、脂肪族ポリアミド、脂環式ポリアミドなどポリアミド類を混合することが可能である。
【００４０】
本発明のポリアミド樹脂には、更に、ポリアミド以外の熱可塑性ポリマー、エラストマー、フィラーや、補強繊維、各種添加剤を同様に配合することができる。
【００４１】
更に、本発明のポリアミド樹脂には必要に応じて、銅化合物などの安定剤、着色剤、紫外線吸収剤、光安定化剤、酸化防止剤、帯電防止剤、難燃剤、結晶化促進剤、ガラス繊維、可塑剤、潤滑剤などを重縮合反応時、又はその後に添加することもできる。
【００４２】
（６）ポリアミド樹脂の成形加工
本発明のポリアミド樹脂の成形方法としては、射出、押出、中空、プレス、ロール、発泡、真空・圧空、延伸などポリアミドに適用できる公知の成形加工法がすべて可能である。これらの成形法によって本発明のポリアミド樹脂をフィルム、シート、成形品、繊維などに加工することができる。
【００４３】
（７）ポリアミド成形物の用途
本発明のポリアミド樹脂から得られる成形物は、従来ポリアミド成形物が用いられてきた各種成形品、シート、フィルム、パイプ、チューブ、モノフィラメント、繊維、容器等として自動車部材、コンピューター及び関連機器、光学機器部材、電気・電子機器、情報・通信機器、精密機器、土木・建築用品、医療用品、家庭用品など広範な用途に使用できる。
【実施例】
【００４４】
［物性測定、成形、評価方法］
以下、実施例を挙げて本発明を具体的に説明するが、本発明はこれらにより何ら制限されるものではない。なお、実施例中の相対粘度、数平均分子量、融点、結晶化温度、１％重量減少温度、ガラス転移温度、飽和吸水率及びエタノール透過係数の測定は以下の方法により行った。
【００４５】
（１）相対粘度ηｒ
ηｒはポリアミド濃度１．０ｇ／ｄｌの硫酸溶液（硫酸濃度：９６重量％）を使用してオストワルド型粘度計を用いて２５℃で測定した。
【００４６】
（２）数平均分子量（Ｍｎ）
数平均分子量（Ｍｎ）は、１Ｈ−ＮＭＲスペクトルから求めたシグナル強度をもとに、例えば、蓚酸源として蓚酸ジブチル、ジアミン成分として１，３−ビスアミノメチルシクロヘキサン（化合物Ｂ）と１，６−ヘキサンジアミン（化合物Ｃ）を９０：１０のモル％比で用いて製造したポリアミド〔以下、ＰＡ−ＢＡＣ／６（化合物Ｂ／化合物Ｃ＝９０／１０）と略称する〕の場合は下式により算出した。
Ｍｎ＝ｎｐ×１９３．６５＋ｎ（ＮＨ２）×１３８．６３＋ｎ（ＯＢｕ）×１２９．１３＋ｎ（ＮＨＣＨＯ）×２９．１４
【００４７】
なお、１Ｈ−ＮＭＲの測定条件は以下のとおりである。
・使用機種：ブルカー・バイオスピン社製  ＡＶＡＮＣＥ５００
・溶媒：重硫酸
・積算回数：１０２４回
【００４８】
また、前記式中の各項は以下のように規定される。
・ｎｐ＝Ｎｐ／［（Ｎ（ＮＨ２）＋Ｎ（ＮＨＣＨＯ）＋Ｎ（ＯＢｕ））／２］
・ｎ（ＮＨ２）＝Ｎ（ＮＨ２）／［（Ｎ（ＮＨ２）＋Ｎ（ＮＨＣＨＯ）＋Ｎ（ＯＢｕ））／２］
・ｎ（ＮＨＣＨＯ）＝Ｎ（ＮＨＣＨＯ）／［（Ｎ（ＮＨ２）＋Ｎ（ＮＨＣＨＯ）＋Ｎ（ＯＢｕ））／２］
・ｎ（ＯＢｕ）＝Ｎ（ＯＢｕ）／［（Ｎ（ＮＨ２）＋Ｎ（ＮＨＣＨＯ）＋Ｎ（ＯＢｕ））／２］
・Ｎｐ＝Ｓｐ／ｓｐ−Ｎ（ＮＨＣＨＯ）
・Ｎ（ＮＨ２）＝Ｓ（ＮＨ２）／ｓ（ＮＨ２）
・Ｎ（ＮＨＣＨＯ）＝Ｓ（ＮＨＣＨＯ）／ｓ（ＮＨＣＨＯ）
・Ｎ（ＯＢｕ）＝Ｓ（ＯＢｕ）／ｓ（ＯＢｕ）
【００４９】
ただし、各項は以下の意味を有する。
・Ｎｐ：ＰＡ−ＢＡＣ／６（化合物Ｂ／化合物Ｃ＝９０／１０）の末端ユニットを除いた、分子鎖中の繰り返しユニット総数。
・ｎｐ：分子１本当たりの分子鎖中の繰り返しユニット数。
・Ｓｐ：ＰＡ−ＢＡＣ／６（化合物Ｂ／化合物Ｃ＝９０／１０）の末端を除いた、分子鎖中の繰り返しユニット中のオキサミド基に隣接するメチレン基のプロトンに基づくシグナル（３．１ｐｐｍ付近）の積分値。
・ｓｐ：積分値Ｓｐにカウントされる水素数（４個）。
・Ｎ（ＮＨ２）：ＰＡ−ＢＡＣ／６（化合物Ｂ／化合物Ｃ＝９０／１０）の末端アミノ基の総数。
・ｎ（ＮＨ２）：分子１本当たりの末端アミノ基の数。
・Ｓ（ＮＨ２）：ＰＡ−ＢＡＣ／６（化合物Ｂ／化合物Ｃ＝９０／１０）の末端アミノ基に隣接するメチレン基のプロトンに基づくシグナル（２．６ｐｐｍ付近）の積分値。
・ｓ（ＮＨ２）：積分値Ｓ（ＮＨ２）にカウントされる水素数（２個）。
・Ｎ（ＮＨＣＨＯ）：ＰＡ−ＢＡＣ／６（化合物Ｂ／化合物Ｃ＝９０／１０）の末端ホルムアミド基の総数。
・ｎ（ＮＨＣＨＯ）：分子１本当たりの末端ホルムアミド基の数。
・Ｓ（ＮＨＣＨＯ）：ＰＡ−ＢＡＣ／６（化合物Ｂ／化合物Ｃ＝９０／１０）のホルムアミド基のプロトンに基づくシグナル（７．８ｐｐｍ）の積分値。
・ｓ（ＮＨＣＨＯ）：積分値Ｓ（ＮＨＣＨＯ）にカウントされる水素数（１個）。
・Ｎ（ＯＢｕ）：ＰＡ−ＢＡＣ／６（化合物Ｂ／化合物Ｃ＝９０／１０）の末端ブトキシ基の総数。
・ｎ（ＯＢｕ）：分子１本当たりの末端ブトキシ基の数。
・Ｓ（ＯＢｕ）：ＰＡ−ＢＡＣ／６（化合物Ｂ／化合物Ｃ＝９０／１０）の末端ブトキシ基の酸素原子に隣接するメチレン基のプロトンに基づくシグナル（４．１ｐｐｍ付近）の積分値。
・ｓ（ＯＢｕ）：積分値Ｓ（ＯＢｕ）にカウントされる水素数（２個）。
【００５０】
（３）融点Ｔｍ、及び結晶化温度Ｔｃ
Ｔｍ及びＴｃは、ＰｅｒｋｉｎＥＬｍｅｒ社製ＰＹＲＩＳ  Ｄｉａｍｏｎｄ  ＤＳＣを用いて窒素雰囲気下で測定した。
Ｔｍ及びＴｃは、以下の手順で測定した。
・３０℃から３３０℃まで１０℃／分の速度で昇温する（昇温ファーストランと呼ぶ）。
・３４０℃で３分保持したのち、３０℃まで１０℃／分の速度で降温する（降温ファーストランと呼ぶ）。
・次に３３０℃まで１０℃／分の速度で昇温する（昇温セカンドランと呼ぶ）。
得られたＤＳＣチャートから降温ファーストランの発熱ピーク温度をＴｃとし、昇温セカンドランの吸熱ピーク温度をＴｍとした。
【００５１】
（４）ガラス転移温度Ｔｇ
ＴｇはＴ．Ａインスツルメンツ株式会社製固体粘弾性アナライザーＲＳＡIIIを用いて測定した。固体粘弾性の測定は、引っ張りモードの動的測定、温度走査を２℃／ステップ、保持時間３０秒、周波数１．０Ｈｚ、ひずみ０．２〜２％自動設定、温度範囲−１１０℃から測定限界まで、窒素気流下の条件で行った。損失弾性率Ｅ”のピーク温度をガラス転移温度Ｔｇとした。
【００５２】
（５）フィルム成形
東邦マシナリー社製真空プレス機ＴＭＢ−１０を用いてフィルム成形を行った。５００〜７００Ｐａの減圧雰囲気下、３３０℃で５分間にわたりポリアミド樹脂を加熱溶融させた後、５ＭＰａで１分間プレスを行いフィルム成形した次に減圧雰囲気を常圧まで戻したのち室温５ＭＰａで１分間冷却結晶化させてフィルムを得た。
【００５３】
（６）飽和吸水率
ポリアミド樹脂を（５）の条件で成形したフィルム（寸法：２０ｍｍ×１０ｍｍ、厚さ０．２５ｍｍ；重量約０．０５ｇ）を、２３℃のイオン交換水に浸漬し、所定時間ごとにフィルムを取り出し、フィルムの重量を測定した。フィルム重量の増加率が０．２％の範囲で３回続いた場合にポリアミド樹脂フィルムへの水分の吸収が飽和に達したと判断して、水に浸漬する前のフィルムの重量（Ｘｇ）と飽和に達した時のフィルムの重量（Ｙｇ）から下記式により飽和吸水率（％）を算出した。
【００５４】
【数１】
2015007223.tif 000003
【００５５】
（７）エタノール透過係数
上記（５）の条件で成形したフィルム（寸法：直径６０ｍｍ、厚さ：０．１３ｍｍ）に対し、ＧＴＲテック社製の差圧式ガス・蒸気・液体透過率測定装置（ＧＴＲ-３０ＸＡＵＢ）を用いて、６０℃でフィルムとエタノールの蒸気を接触させ、フィルムを透過するエタノール量を測定し、透過するエタノール量が定常に達した点でのエタノール透過係数を求めた。エタノール透過係数が小さいものほどエタノールバリア性が高い。
【００５６】
[実施例１]
（ｉ）前重縮合工程：撹拌機、還流冷却器、窒素導入管、原料投入口を備え、内容積が１Ｌであるセパラブルフラスコの内部を、純度が９９．９９９９％の窒素ガスで置換した。次いでこのセパラブルフラスコに、脱水済みトルエン５００ｍｌ、１，３−ビスアミノメチルシクロヘキサン７１．８７３８ｇ（０.０１５２モル）を仕込んだ。このセパラブルフラスコをオイルバス中に設置して５０℃に昇温した後、蓚酸ジブチル１０２．１９５６ｇ（０．５０５３モル）を仕込んだ。次にオイルバスの温度を１３０℃まで昇温し、還流下、５時間反応を行った。なお、原料仕込みから反応終了までのすべての操作は５０ｍｌ／分の窒素気流下で行った。
【００５７】
（ii）後重縮合工程：上記操作によって得られた前重合物を、撹拌機、空冷管、窒素導入管を備えた直径約３５ｍｍφのガラス製反応管に仕込み、反応管内を１３．３Ｐａ以下の減圧下に保ち、次に常圧まで窒素ガスを導入する操作を５回繰り返した。その後、５０ｍｌ／分の窒素気流下で２１０℃に保った塩浴に移し、直ちに昇温を開始した。１時間かけて塩浴の温度を３３０℃とした後、容器内を約６６．５Ｐａまで減圧し、更に２時間反応させた。続いて常圧まで窒素ガスを導入したのち、塩浴から取り出し５０ｍｌ／分の窒素気流下で室温まで冷却してポリアミド樹脂を得た。得られたポリアミドは白色の強靭なポリマーであった。
【００５８】
[実施例２]
前重合工程において容積が５００ｍｌのセパラブルフラスコを使用し、脱水済みトルエン２００ｍｌ、１，３−ビスアミノメチルシクロヘキサン１９．１１７１ｇ（０．１３４４モル）、１，６−ヘキサンジアミン１．７３１４ｇ（０．０１４９モル）、蓚酸ジブチル３０．１９５７ｇ（０．１４９３モル）を仕込み、後重合工程の昇温後の塩浴の温度を３１５℃とした他は、実施例１と同様に反応を行ってポリアミドを得た。得られたポリアミドは白色の強靭なポリマーであった。このポリアミドから成形したフィルムは無色の強靭なフィルムであった。
【００５９】
[実施例３]
（ｉ）前重縮合工程：撹拌機、空冷管、窒素導入管、原料投入口を備え、内容積が５リットルであるセパラブルフラスコの内部を、純度が９９．９９９９％の窒素ガスで置換し、蓚酸ジブチル１２１１ｇ（５．９８７６モル）を仕込んだ。この容器を２０℃に保ち、攪拌しながら１，３−ビスアミノメチルシクロヘキサン５９６．２ｇ（４．１９１３モル）、及び１，６−ヘキサンジアミン２０８．７ｇ（１．７９６３モル）を加え、重縮合反応を行った。なお、原料仕込みから反応終了までのすべての操作は２００ｍｌ／分の窒素気流下で行った。
【００６０】
（ii）後重縮合工程：上記操作によって得られた前重合物を、攪拌機、温度計、トルクメーター、圧力計、窒素ガス導入口及びポリマー取り出し口を備えた５Ｌの圧力容器に仕込んだ。圧力容器内を３．０ＭＰａ以上の加圧下に保ち、次に常圧まで窒素ガスを放出する操作を５回繰り返した後、窒素気流及び常圧下、系内を昇温した。１.５時間かけて内部温度を１２０℃にした。このとき、ブタノールの留出を確認した。ブタノールを留出させながら５時間かけて２９０℃まで昇温し、２時間反応させた。その後、系内を２８５℃に降温し、攪拌を止め２５分間静置した後に系内を窒素で３．５ＭＰａに加圧し、重合物を圧力容器下部より紐状に抜き出した。紐状の重合物を直ちに水冷し、水冷した紐状の重合物をペレタイザーによってペレット化した。得られた重合物は白色の強靭なポリマーであった。
【００６１】
[実施例４]
前重合工程において容積が５００ｍｌのセパラブルフラスコを使用し、脱水済みトルエン２００ｍｌ、１，３−ビスアミノメチルシクロヘキサン１２．６５６５ｇ（０．０８９０モル）、１，６−ヘキサンジアミン６．８９０７ｇ（０．０５９３モル）、及び蓚酸ジブチル２９．９８８５ｇ（０．１４８３モル）を仕込み、後重合工程の昇温後の塩浴の温度を２８０℃とした他は、実施例１と同様に反応を行ってポリアミドを得た。得られたポリアミドは白色の強靭なポリマーであった。このポリアミドから成形したフィルムは無色透明の強靭なフィルムであった。
【００６２】
[実施例５]
前重合工程において容積が５００ｍｌのセパラブルフラスコを使用し、脱水済みトルエン２００ｍｌ、１，３−ビスアミノメチルシクロヘキサン１９．０４８８ｇ（０．１３３９モル）、１，１０−デカンジアミン２．５６７４ｇ（０．０１４９モル）、及び蓚酸ジブチル３０．０８６１ｇ（０．１４８８モル）を仕込み、後重合工程の昇温後の塩浴の温度を３１０℃とした他は、実施例１と同様に反応を行ってポリアミドを得た。得られたポリアミドは白色の強靭なポリマーであった。このポリアミドから成形したフィルムは白色の強靭なフィルムであった。
【００６３】
[実施例６]
前重合工程において容積が５００ｍｌのセパラブルフラスコを使用し、脱水済みトルエン２００ｍｌ、１，３−ビスアミノメチルシクロヘキサン１４．８２１４ｇ（０．１０４２モル）、１，１０−デカンジアミン７．６８５０ｇ（０．０４４６モル）、及び蓚酸ジブチル３０．１０２９ｇ（０．１４８８モル）を仕込み、後重合工程の昇温後の塩浴の温度を２８０℃とした他は、実施例１と同様に反応を行ってポリアミドを得た。得られたポリアミドは白色の強靭なポリマーであった。このポリアミドから成形したフィルムは白色不透明の強靭なフィルムであった。
【００６４】
[実施例７]
前重合工程において容積が５００ｍｌのセパラブルフラスコを使用し、脱水済みトルエン２００ｍｌ、１，３−ビスアミノメチルシクロヘキサン１２．６７３６ｇ（０．０８９１モル）、１，１０−デカンジアミン１０．２３５２ｇ（０．０５９４モル）、及び蓚酸ジブチル３０．０２４５ｇ（０．１４８５モル）を仕込み、後重合工程の昇温後の塩浴の温度を２７０℃とした他は、実施例１と同様に反応を行ってポリアミドを得た。得られたポリアミドは白色の強靭なポリマーであった。このポリアミドから成形したフィルムは白色不透明の強靭なフィルムであった。
【００６５】
[比較例１]
前重合工程において３００ミリＬの容積を持つセパラブルフラスコを使用し、脱水済みトルエン１００ｍｌ、１，９−ノナンジアミン１３．３５９６ｇ（０．０８４４モル）、２−メチル−１，８−オクタンジアミン２．３５８４ｇ（０．０１４９モル）及び蓚酸ジブチル２０．０８５２ｇ（０．０９９３モル）を仕込み、後重合工程の昇温後の塩浴の温度を２６０℃とした他は、実施例１と同様に反応を行ってポリアミドを得た。得られたポリアミドは無色透明のポリマーであった。
【００６６】
[比較例２]
前重合工程において３００ミリＬの容積を持つセパラブルフラスコを使用し、脱水済みトルエン１００ｍｌ、１，９−ノナンジアミン８．０４００ｇ（０．０５０８モル）２−メチル−１，８−オクタンジアミン１．４１８８ｇ（０．００９モル）、１，６−ヘキサンジアミン４．６２９４ｇ（０．０３９８モル）、及び蓚酸ジブチル２０．１３５２ｇ（０．０９９６モル）を仕込み、後重合工程の昇温後の塩浴の温度を２７０℃とした他は、実施例１と同様に反応を行ってポリアミドを得た。得られたポリアミドは白色のポリマーであった。
【００６７】
[比較例３]
前重合工程において３００ミリＬの容積を持つセパラブルフラスコを使用し、脱水済みトルエン１００ｍｌ、１，６−ヘキサンジアミン６．０６５６ｇ（０．０５２２モル）、２−メチル−１，５−ペンタンジアミン６．０６５２ｇ（０．０５２２モル）、及び蓚酸ジブチル２１．１１４９ｇ（０．１０４４モル）を仕込み、後重合工程の昇温後の塩浴の温度を２８０℃とした他は、実施例１と同様に反応を行ってポリアミドを得た。得られたポリアミドは白色のポリマーであった。
【００６８】
実施例１〜７及び比較例１〜３によって得られたポリアミドのジアミン組成、相対粘度ηｒ、融点Ｔｍ、結晶化温度Ｔｃ、１％重量減少温度Ｔｄ、温度差（Ｔｍ−Ｔｃ）、ガラス転移温度Ｔｇ、飽和吸水率、及びエタノール透過係数を表１に示す。
【００６９】
【表１】
2015007223.tif 000004
【００７０】
表１に示す結果から明らかなとおり、実施例１〜７のポリアミド樹脂は、従来のポリオキサミド樹脂（比較例１〜３）と比較して、（イ）融点Ｔｍから見積もられる耐熱性、（ロ）温度差（Ｔｍ−Ｔｃ）から見積もられる溶融成形性、（ハ）ガラス転移温度（Ｔｇ）から見積もられる高温での寸法安定性、（ニ）低吸水性、及び（ホ）エタノール透過係数から見積もられるエタノールバリア性のいずれをも十分に確保することができることが判る。
【産業上の利用可能性】
【００７１】
本発明のポリアミド樹脂は、耐熱性、高温での寸法安定性、低吸水性、及びエタノールバリア性などに優れ、溶融成形加工性に優れたポリオキサミド樹脂である。したがって本発明のポリアミド樹脂は、例えば産業資材、工業材料、家庭用品などの成形材料として好適に使用することができる。具体的には、各種射出成形品、シート、フィルム、パイプ、チューブ、モノフィラメント、繊維等として自動車部材（特にエンジン周りに用いられる部材）、光学機器部材、電気・電子機器、情報・通信関連機器、精密機器、土木・建築用品、医療用品、家庭用品など広範な用途に使用できる。